(57)【要約】  架橋性ゴム組成物を製造する方法であって、ヨウ素価が１２０以下であるカルボキシル基含有ニトリル共重合ゴム（Ａ）を準備する第１工程と、アクリルゴム（ｂ１）に、芳香族多価アミン架橋剤（ｂ２）を混合してマスターバッチ（Ｂ）を得る第２工程と、前記カルボキシル基含有ニトリル共重合ゴム（Ａ）に、前記マスターバッチ（Ｂ）を混合する第３工程と、を備える架橋性ゴム組成物の製造方法を提供する。【特許請求の範囲】
【請求項１】
架橋性ゴム組成物を製造する方法であって、
ヨウ素価が１２０以下であるカルボキシル基含有ニトリル共重合ゴム（Ａ）を準備する第１工程と、
アクリルゴム（ｂ１）に、芳香族多価アミン架橋剤（ｂ２）を混合してマスターバッチ（Ｂ）を得る第２工程と、
前記カルボキシル基含有ニトリル共重合ゴム（Ａ）に、前記マスターバッチ（Ｂ）を混合する第３工程と、を備える架橋性ゴム組成物の製造方法。
【請求項２】
前記第２工程が、前記芳香族多価アミン架橋剤（ｂ２）の融点よりも１０℃以上高い温度にて、前記アクリルゴム（ｂ１）と前記芳香族多価アミン架橋剤（ｂ２）とを混合する工程である請求項１に記載の架橋性ゴム組成物の製造方法。
【請求項３】
前記マスターバッチ（Ｂ）の配合量が、前記カルボキシル基含有ニトリル共重合ゴム（Ａ）１００重量部に対して、０．１〜４０重量部である請求項１または２に記載の架橋性ゴム組成物の製造方法。
【請求項４】
前記アクリルゴム（ｂ１）と前記芳香族多価アミン架橋剤（ｂ２）との混合比率が、重量比で、アクリルゴム（ｂ１）：芳香族多価アミン架橋剤（ｂ２）＝２０：８０〜９０：１０である請求項１〜３のいずれかに記載の架橋性ゴム組成物の製造方法。
【請求項５】
前記第３工程が、前記カルボキシル基含有ニトリル共重合ゴム（Ａ）に、前記マスターバッチ（Ｂ）およびシリカを混合する工程である請求項１〜４のいずれかに記載の架橋性ゴム組成物の製造方法。
【請求項６】
前記アクリルゴム（ｂ１）が、（メタ）アクリル酸エステル単量体単位５０〜１００重量％、および架橋性単量体単位０〜１０重量％を含有する請求項１〜５のいずれかに記載の架橋性ゴム組成物の製造方法。
【請求項７】
前記アクリルゴム（ｂ１）が、（メタ）アクリル酸エステル単量体単位５０〜９９．９重量％、架橋性単量体単位０〜１０重量％、およびエチレン単量体単位０．１〜５０重量％を含有する請求項１〜５のいずれかに記載の架橋性ゴム組成物の製造方法。
【請求項８】
前記芳香族多価アミン架橋剤（ｂ２）がフェノキシ基を有する請求項１〜７のいずれかに記載の架橋性ゴム組成物の製造方法。
【請求項９】
請求項１〜８のいずれかに記載の製造方法により得られた架橋性ゴム組成物を架橋する工程を備えるゴム架橋物の製造方法。
【発明の詳細な説明】
【技術分野】
【０００１】
本発明は、架橋性ゴム組成物の製造方法に係り、機械的強度および耐熱老化性に優れたゴム架橋物を与えることができる架橋性ゴム組成物の製造方法に関する。
【背景技術】
【０００２】
従来から、ニトリルゴムは、耐油性、機械的特性、耐薬品性等を活かして、ホースやチューブなどの自動車用ゴム部品の材料として使用されており、また、ニトリルゴムのポリマー主鎖中の炭素−炭素二重結合を水素化したニトリルゴムはさらに耐熱性に優れるため、ホース、シール等のゴム部品に使用されている。【０００３】
このようなニトリルゴムにおいて、たとえば特許文献１には、ヨウ素価が１２０以下であるカルボキシル基含有ニトリル共重合ゴム（Ａ）を準備する工程と、ヨウ素価が１２０以下であるニトリル共重合ゴム（ｂ１）に、芳香族多価アミン架橋剤（ｂ２）を、芳香族多価アミン架橋剤（ｂ２）の融点以上の温度にて、混合してマスターバッチ（Ｂ）を得る工程と、ヨウ素価が１２０以下であるカルボキシル基含有ニトリル共重合ゴム（Ａ）に、マスターバッチ（Ｂ）を配合する工程と、を備える架橋性ニトリルゴム組成物の製造方法が開示されている。【０００４】
上記特許文献１の技術によれば、スチーム架橋を行った際においても、引張強さ、破断伸び、および硬さに優れたゴム架橋物を得ることができるものの、耐熱老化性が十分でなく、そのため、耐熱老化性の改善が望まれていた。
【先行技術文献】
【特許文献】
【０００５】
【特許文献１】特許第５７４２７１９号公報
【発明の概要】
【発明が解決しようとする課題】
【０００６】
本発明は、このような実状に鑑みてなされたものであり、機械的強度および耐熱老化性に優れたゴム架橋物を与えることができる架橋性ゴム組成物の製造方法、および該製造方法により得られた架橋性ゴム組成物を用いたゴム架橋物の製造方法を提供することを目的とする。
【課題を解決するための手段】
【０００７】
本発明者らは、上記目的を達成するために鋭意研究した結果、ヨウ素価が１２０以下であるカルボキシル基含有ニトリル共重合ゴムに、アクリルゴム（ｂ１）と芳香族多価アミン架橋剤（ｂ２）とを含有するマスターバッチ（Ｂ）を混合する工程を採用することで、上記目的を達成できることを見出し、本発明を完成させるに至った。【０００８】
すなわち、本発明によれば、架橋性ゴム組成物を製造する方法であって、ヨウ素価が１２０以下であるカルボキシル基含有ニトリル共重合ゴム（Ａ）を準備する第１工程と、アクリルゴム（ｂ１）に、芳香族多価アミン架橋剤（ｂ２）を混合してマスターバッチ（Ｂ）を得る第２工程と、前記カルボキシル基含有ニトリル共重合ゴム（Ａ）に、前記マスターバッチ（Ｂ）を混合する第３工程と、を備える架橋性ゴム組成物の製造方法が提供される。【０００９】
好ましくは、前記第２工程が、前記芳香族多価アミン架橋剤（ｂ２）の融点よりも１０℃以上高い温度にて、前記アクリルゴム（ｂ１）と前記芳香族多価アミン架橋剤（ｂ２）とを混合する工程である。
好ましくは、前記マスターバッチ（Ｂ）の配合量が、前記カルボキシル基含有ニトリル共重合ゴム（Ａ）１００重量部に対して、０．１〜４０重量部である。
好ましくは、前記アクリルゴム（ｂ１）と前記芳香族多価アミン架橋剤（ｂ２）との混合比率が、重量比で、アクリルゴム（ｂ１）：芳香族多価アミン架橋剤（ｂ２）＝２０：８０〜９０：１０である。
好ましくは、前記第３工程が、前記カルボキシル基含有ニトリル共重合ゴム（Ａ）に、前記マスターバッチ（Ｂ）およびシリカを混合する工程である。【００１０】
また、本発明によれば、上記いずれかの製造方法により得られた架橋性ゴム組成物を架橋する工程を備えるゴム架橋物の製造方法が提供される。
【発明の効果】
【００１１】
本発明によれば、機械的強度および耐熱老化性に優れたゴム架橋物を与えることができる架橋性ゴム組成物、および該架橋性ゴム組成物を架橋することにより得られるゴム架橋物を提供することができる。
【発明を実施するための形態】
【００１２】
＜架橋性ゴム組成物の製造方法＞
本発明の架橋性ゴム組成物の製造方法は、
ヨウ素価が１２０以下であるカルボキシル基含有ニトリル共重合ゴム（Ａ）を準備する工程と、
アクリルゴム（ｂ１）に、芳香族多価アミン架橋剤（ｂ２）を混合してマスターバッチ（Ｂ）を得る工程と、
前記カルボキシル基含有ニトリル共重合ゴム（Ａ）に、前記マスターバッチ（Ｂ）を混合する工程と、を備える。
【００１３】
本発明の製造方法によれば、ヨウ素価が１２０以下であるカルボキシル基含有ニトリル共重合ゴム（Ａ）に、アクリルゴム（ｂ１）と芳香族多価アミン架橋剤（ｂ２）とを含有するマスターバッチ（Ｂ）を配合してなる架橋性ゴム組成物を得ることができる。
【００１４】
＜第１工程＞
本発明の製造方法の第１工程は、ヨウ素価が１２０以下であるカルボキシル基含有ニトリル共重合ゴム（Ａ）を準備する工程である。
【００１５】
本発明で用いるヨウ素価が１２０以下であるカルボキシル基含有ニトリル共重合ゴム（Ａ）（以下、「カルボキシル基含有ニトリル共重合ゴム（Ａ）」と略記する。）は、α，β−エチレン性不飽和ニトリル単量体、カルボキシル基含有単量体および必要に応じて加えられる、上記各単量体と共重合可能な単量体を共重合する工程を経て得られる、ヨウ素価が１２０以下のゴムである。
【００１６】
α，β−エチレン性不飽和ニトリル単量体としては、ニトリル基を有するα，β−エチレン性不飽和化合物であれば特に限定されず、たとえば、アクリロニトリル；α−クロロアクリロニトリル、α−ブロモアクリロニトリルなどのα−ハロゲノアクリロニトリル；メタクリロニトリルなどのα−アルキルアクリロニトリルなどが挙げられる。これらのなかでも、アクリロニトリルおよびメタクリロニトリルが好ましく、アクリロニトリルが特に好ましい。α，β−エチレン性不飽和ニトリル単量体は、一種単独でも、複数種を併用してもよい。
【００１７】
α，β−エチレン性不飽和ニトリル単量体単位の含有量は、全単量体単位に対して、好ましくは１０〜６０重量％、より好ましくは１５〜５５重量％、さらに好ましくは２０〜５０重量％である。α，β−エチレン性不飽和ニトリル単量体単位の含有量が少なすぎると、得られる架橋物の耐油性が低下するおそれがあり、逆に、多すぎると耐寒性が低下する可能性がある。
【００１８】
カルボキシル基含有単量体としては、α，β−エチレン性不飽和ニトリル単量体と共重合可能であり、かつ、エステル化されていない無置換の（フリーの）カルボキシル基を１個以上有する単量体であれば特に限定されない。このようなカルボキシ基含有単量体としては、たとえば、α，β−エチレン性不飽和モノカルボン酸単量体、α，β−エチレン性不飽和多価カルボン酸単量体、およびα，β−エチレン性不飽和ジカルボン酸モノエステル単量体などが挙げられる。また、カルボキシル基含有単量体には、これらの単量体のカルボキシル基がカルボン酸塩を形成している単量体も含まれる。さらに、α，β−エチレン性不飽和多価カルボン酸の無水物も、共重合後に酸無水物基を開裂させてカルボキシル基を形成するので、カルボキシル基含有単量体として用いることができる。
【００１９】
α，β−エチレン性不飽和モノカルボン酸単量体としては、アクリル酸、メタクリル酸、エチルアクリル酸、クロトン酸、ケイ皮酸などが挙げられる。
【００２０】
α，β−エチレン性不飽和多価カルボン酸単量体としては、フマル酸やマレイン酸などのブテンジオン酸、イタコン酸、シトラコン酸などが挙げられる。また、α，β−エチレン性不飽和多価カルボン酸の無水物としては、無水マレイン酸などが挙げられる。
【００２１】
α，β−エチレン性不飽和ジカルボン酸モノエステル単量体としては、マレイン酸モノメチル、マレイン酸モノエチル、マレイン酸モノプロピル、マレイン酸モノｎ−ブチルなどのマレイン酸モノアルキルエステル；マレイン酸モノシクロペンチル、マレイン酸モノシクロヘキシル、マレイン酸モノシクロヘプチルなどのマレイン酸モノシクロアルキルエステル；マレイン酸モノメチルシクロペンチル、マレイン酸モノエチルシクロヘキシルなどのマレイン酸モノアルキルシクロアルキルエステル；フマル酸モノメチル、フマル酸モノエチル、フマル酸モノプロピル、フマル酸モノｎ−ブチルなどのフマル酸モノアルキルエステル；フマル酸モノシクロペンチル、フマル酸モノシクロヘキシル、フマル酸モノシクロヘプチルなどのフマル酸モノシクロアルキルエステル；フマル酸モノメチルシクロペンチル、フマル酸モノエチルシクロヘキシルなどのフマル酸モノアルキルシクロアルキルエステル；シトラコン酸モノメチル、シトラコン酸モノエチル、シトラコン酸モノプロピル、シトラコン酸モノｎ−ブチルなどのシトラコン酸モノアルキルエステル；シトラコン酸モノシクロペンチル、シトラコン酸モノシクロヘキシル、シトラコン酸モノシクロヘプチルなどのシトラコン酸モノシクロアルキルエステル；シトラコン酸モノメチルシクロペンチル、シトラコン酸モノエチルシクロヘキシルなどのシトラコン酸モノアルキルシクロアルキルエステル；イタコン酸モノメチル、イタコン酸モノエチル、イタコン酸モノプロピル、イタコン酸モノｎ−ブチルなどのイタコン酸モノアルキルエステル；イタコン酸モノシクロペンチル、イタコン酸モノシクロヘキシル、イタコン酸モノシクロヘプチルなどのイタコン酸モノシクロアルキルエステル；イタコン酸モノメチルシクロペンチル、イタコン酸モノエチルシクロヘキシルなどのイタコン酸モノアルキルシクロアルキルエステル；などが挙げられる。
【００２２】
これらの中でも、本発明の効果がより一層顕著になるという点より、α，β−エチレン性不飽和ジカルボン酸モノエステルが好ましく、フマル酸モノｎ−ブチル、イタコン酸モノｎ−ブチル、マレイン酸モノｎ-ブチルがより好ましく、マレイン酸モノｎ−ブチルが特に好ましい。
【００２３】
カルボキシル基含有単量体単位の含有量は、全単量体単位に対して、好ましくは０．１〜２０重量％、より好ましくは０．２〜１５重量％、さらに好ましくは０．５〜１０重量％である。カルボキシル基含有単量体単位の含有量が少なすぎると、得られる架橋物の機械的強度および耐圧縮永久歪み性が悪化するおそれがあり、逆に、多すぎると、架橋性ニトリルゴム組成物のスコーチ安定性が悪化したり、得られる架橋物の耐疲労性が低下するおそれがある。
【００２４】
本発明で用いるカルボキシル基含有ニトリル共重合ゴム（Ａ）は、α，β−エチレン性不飽和ニトリル単量体、およびカルボキシル基含有単量体とともに、得られる架橋物がゴム弾性を発現するという点より、共役ジエン単量体を共重合したものであることが好ましい。
共重合する場合の各単量体の割合は、共重合に供する全単量体量を１００重量部とした場合に、α，β−エチレン性不飽和ニトリル単量体が好ましくは１０〜６０重量部、より好ましくは１５〜５５重量部、特に好ましくは２０〜５０重量部であり、カルボキシル基含有単量体が好ましくは０．１〜２０重量部、より好ましくは０．２〜１５重量部、特に好ましくは０．５〜１０重量部であり、共役ジエン単量体が好ましくは２０〜８９．９重量部、より好ましくは３０〜８４．８重量部、特に好ましくは４０〜７９．５重量部である。
【００２５】
なお、共役ジエン単量体としては、α，β−エチレン性不飽和ニトリル単量体、およびカルボキシル基含有単量体と共重合可能なものであれば特に限定されず、１，３−ブタジエン、イソプレン、２，３−ジメチル−１，３−ブタジエン、１，３−ペンタジエンなどの炭素数４〜６の共役ジエン単量体が好ましく、１，３−ブタジエンおよびイソプレンがより好ましく、１，３−ブタジエンが特に好ましい。共役ジエン単量体は一種単独でも、複数種を併用してもよい。
【００２６】
共役ジエン単量体単位の含有量は、全単量体単位に対して、好ましくは２０〜８９．９重量％、より好ましくは３０〜８４．８重量％、さらに好ましくは４０〜７９．５重量％である。共役ジエン単量体単位の含有量が少なすぎると、得られる架橋物のゴム弾性が低下するおそれがあり、逆に、多すぎると耐熱性や耐化学的安定性が損なわれる可能性がある。なお、上記共役ジエン単量体単位の含有量は、後述の共重合体の水素化を行った場合には、水素化された部分も含めた含有量である。
【００２７】
また、本発明で用いるカルボキシル基含有ニトリル共重合ゴム（Ａ）は、α，β−エチレン性不飽和ニトリル単量体、カルボキシル基含有単量体、および共役ジエン単量体とともに、これらと共重合可能なその他の単量体（Ｉ）を共重合したものであってもよい。このようなその他の単量体（Ｉ）としては、エチレン、α−オレフィン単量体、芳香族ビニル単量体、α，β−エチレン性不飽和カルボン酸エステル単量体（上述の「カルボキシル基含有単量体」に該当するものを除く）、フッ素含有ビニル単量体、共重合性老化防止剤などが例示される。
【００２８】
α−オレフィン単量体としては、炭素数が３〜１２のものが好ましく、たとえば、プロピレン、１−ブテン、４−メチル−１−ペンテン、１−ヘキセン、１−オクテンなどが挙げられる。
【００２９】
芳香族ビニル単量体としては、たとえば、スチレン、α−メチルスチレン、ビニルピリジンなどが挙げられる。
【００３０】
α，β−エチレン性不飽和カルボン酸エステル単量体としては、たとえば、アクリル酸メチル、アクリル酸エチル、アクリル酸ｎ−ブチル、アクリル酸ｎ−ドデシル、メタクリル酸メチル、メタクリル酸エチルなどの炭素数１〜１８のアルキル基を有する（メタ）アクリル酸エステル（「メタクリル酸エステル及びアクリル酸エステル」の略記。以下同様。）；アクリル酸メトキシメチル、アクリル酸メトキシエチル、メタクリル酸メトキシエチルなどの炭素数２〜１２のアルコキシアルキル基を有する（メタ）アクリル酸エステル；アクリル酸α−シアノエチル、メタクリル酸α−シアノエチル、メタクリル酸α−シアノブチルなどの炭素数２〜１２のシアノアルキル基を有する（メタ）アクリル酸エステル；アクリル酸２−ヒドロキシエチル、アクリル酸２−ヒドロキシプロピル、メタクリル酸２−ヒドロキシエチルなどの炭素数１〜１２のヒドロキシアルキル基を有する（メタ）アクリル酸エステル；アクリル酸トリフルオロエチル、メタクリル酸テトラフルオロプロピルなどの炭素数１〜１２のフルオロアルキル基を有する（メタ）アクリル酸エステル；マレイン酸ジメチル、フマル酸ジメチル、イタコン酸ジメチル、イタコン酸ジエチルなどのα，β−エチレン性不飽和ジカルボン酸ジアルキルエステル；ジメチルアミノメチルアクリレート、ジエチルアミノエチルアクリレートなどのジアルキルアミノ基含有α，β−エチレン性不飽和カルボン酸エステル；などが挙げられる。
【００３１】
フッ素含有ビニル単量体としては、たとえば、フルオロエチルビニルエーテル、フルオロプロピルビニルエーテル、ｏ−トリフルオロメチルスチレン、ペンタフルオロ安息香酸ビニル、ジフルオロエチレン、テトラフルオロエチレンなどが挙げられる。
【００３２】
共重合性老化防止剤としては、たとえば、Ｎ−（４−アニリノフェニル）アクリルアミド、Ｎ−（４−アニリノフェニル）メタクリルアミド、Ｎ−（４−アニリノフェニル）シンナムアミド、Ｎ−（４−アニリノフェニル）クロトンアミド、Ｎ−フェニル−４−（３−ビニルベンジルオキシ）アニリン、Ｎ−フェニル−４−（４−ビニルベンジルオキシ）アニリンなどが挙げられる。
【００３３】
これらの共重合可能なその他の単量体（Ｉ）は、複数種類を併用してもよい。その他の単量体の単位の含有量は、全単量体単位に対して、好ましくは５０重量％以下、より好ましくは３０重量％以下、さらに好ましくは１０重量％以下である。
【００３４】
カルボキシル基含有ニトリル共重合ゴム（Ａ）のヨウ素価は、１２０以下であり、好ましくは８０以下、より好ましくは２５以下、特に好ましくは１５以下である。カルボキシル基含有ニトリル共重合ゴム（Ａ）のヨウ素価が高すぎると、得られる架橋物の耐熱性および耐オゾン性が低下するおそれがある。
【００３５】
カルボキシル基含有ニトリル共重合ゴム（Ａ）のポリマームーニー粘度（ＭＬ１＋４、１００℃）は、好ましくは１５〜２００、より好ましくは２０〜１５０、特に好ましくは３０〜１２０である。カルボキシル基含有ニトリル共重合ゴム（Ａ）のポリマームーニー粘度が低すぎると、得られる架橋物の機械的強度が低下するおそれがあり、逆に、高すぎると、架橋性ニトリルゴム組成物の加工性が低下する可能性がある。
【００３６】
また、カルボキシル基含有ニトリル共重合ゴム（Ａ）におけるカルボキシル基の含有量、すなわち、カルボキシル基含有ニトリル共重合ゴム（Ａ）１００ｇ当たりのカルボキシル基のモル数は、好ましくは５×１０−４〜５×１０−１ｅｐｈｒ、より好ましくは１×１０−３〜１×１０−１ｅｐｈｒ、さらに好ましくは５×１０−３〜６×１０−２ｅｐｈｒである。カルボキシル基含有ニトリル共重合ゴム（Ａ）のカルボキシル基含有量が少なすぎると得られる架橋物の機械的強度が低下するおそれがあり、多すぎると架橋物の耐寒性が低下する可能性がある。
【００３７】
本発明で用いるカルボキシル基含有ニトリル共重合ゴム（Ａ）の製造方法は、特に限定されず、たとえば、α，β−エチレン性不飽和ニトリル単量体、カルボキシル基含有単量体、共役ジエン単量体、および、必要に応じて加えられるこれらと共重合可能なその他の単量体（Ｉ）を共重合する方法が好ましい。重合法としては、公知の乳化重合法、懸濁重合法、塊状重合法および溶液重合法のいずれをも用いることができるが、重合反応の制御が容易であることから乳化重合法が好ましい。なお、共重合して得られた共重合体のヨウ素価が１２０より高い場合には、共重合体の水素化（水素添加反応）を行うとよい。この場合における、水素化の方法は特に限定されず、公知の方法を採用すればよい。
【００３８】
＜第２工程＞
本発明の製造方法の第２工程は、アクリルゴム（ｂ１）に、芳香族多価アミン架橋剤（ｂ２）を混合してマスターバッチ（Ｂ）を得る工程である。
【００３９】
アクリルゴム（ｂ１）は、マスターバッチ（Ｂ）のバインダとして作用し、アクリルゴム（ｂ１）によって芳香族多価アミン架橋剤（ｂ２）をマスターバッチ（Ｂ）中で分散させておくことにより、カルボキシル基含有ニトリル共重合ゴム（Ａ）に対する芳香族多価アミン架橋剤（ｂ２）の分散性を向上させることができる。
【００４０】
アクリルゴム（ｂ１）は、分子中に、主成分（好ましくは、全単量体単位中５０重量％以上有するもの。）として、（メタ）アクリル酸エステル単量体〔アクリル酸エステル単量体および／またはメタクリル酸エステル単量体の意。以下、（メタ）アクリル酸メチルなど同様。〕単位を含有するものであればよく、特に限定されない。たとえば、本発明で用いるアクリルゴム（ｂ１）としては、分子中に、主成分としての（メタ）アクリル酸エステル単量体単位５０〜１００重量％、および架橋性単量体単位０〜１０重量％を含有する重合体などが挙げられる。
【００４１】
本発明で用いるアクリルゴム（ｂ１）の主成分として好適である（メタ）アクリル酸エステル単量体単位を形成する（メタ）アクリル酸エステル単量体としては、特に限定されないが、たとえば、（メタ）アクリル酸アルキルエステル単量体、および（メタ）アクリル酸アルコキシアルキルエステル単量体などを挙げることができる。
【００４２】
（メタ）アクリル酸アルキルエステル単量体としては、特に限定されないが、炭素数１〜８のアルカノールと（メタ）アクリル酸とのエステルが好ましく、具体的には、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ヘキシル、（メタ）アクリル酸２−エチルヘキシル、および（メタ）アクリル酸シクロヘキシルなどが挙げられる。これらの中でも、（メタ）アクリル酸エチル、および（メタ）アクリル酸ｎ−ブチルが好ましく、アクリル酸エチル、およびアクリル酸ｎ−ブチルが特に好ましい。これらは１種単独で、または２種以上を併せて使用することができる。
【００４３】
（メタ）アクリル酸アルコキシアルキルエステル単量体としては、特に限定されないが、炭素数２〜８のアルコキシアルキルアルコールと（メタ）アクリル酸とのエステルが好ましく、具体的には、（メタ）アクリル酸メトキシメチル、（メタ）アクリル酸エトキシメチル、（メタ）アクリル酸２−メトキシエチル、（メタ）アクリル酸２−エトキシエチル、（メタ）アクリル酸２−プロポキシエチル、（メタ）アクリル酸２−ブトキシエチル、（メタ）アクリル酸３−メトキシプロピル、および（メタ）アクリル酸４−メトキシブチルなどが挙げられる。これらの中でも、（メタ）アクリル酸２−エトキシエチル、および（メタ）アクリル酸２−メトキシエチルが好ましく、アクリル酸２−エトキシエチル、およびアクリル酸２−メトキシエチルが特に好ましい。これらは１種単独で、または２種以上を併せて使用することができる。
【００４４】
本発明で用いるアクリルゴム（ｂ１）中における、（メタ）アクリル酸エステル単量体単位の含有量は、好ましくは５０〜１００重量％、より好ましくは５０〜９９．９重量％、さらに好ましくは６０〜９９．５重量％、特に好ましくは７０〜９９．５重量％である。（メタ）アクリル酸エステル単量体単位の含有量が少なすぎると、得られるゴム架橋物の耐熱老化性が低下するおそれがある。
【００４５】
なお、本発明において、（メタ）アクリル酸エステル単量体単位は、（メタ）アクリル酸アルキルエステル単量体単位３０〜１００重量％、および（メタ）アクリル酸アルコキシアルキルエステル単量体単位７０〜０重量％からなるものとすることが好ましい。
【００４６】
架橋性単量体単位を形成する架橋性単量体としては、特に限定されないが、たとえば、α，β−エチレン性不飽和カルボン酸単量体；エポキシ基を有する単量体；ハロゲン原子を有する単量体；ジエン単量体；などが挙げられる。
【００４７】
α，β−エチレン性不飽和カルボン酸単量体としては、特に限定されないが、たとえば、炭素数３〜１２のα，β−エチレン性不飽和モノカルボン酸、炭素数４〜１２のα，β−エチレン性不飽和ジカルボン酸、および炭素数４〜１２のα，β−エチレン性不飽和ジカルボン酸と炭素数１〜８のアルカノールとのモノエステルなどが挙げられる。
【００４８】
炭素数３〜１２のα，β−エチレン性不飽和モノカルボン酸の具体例としては、アクリル酸、メタクリル酸、α−エチルアクリル酸、クロトン酸、およびケイ皮酸などが挙げられる。
炭素数４〜１２のα，β−エチレン性不飽和ジカルボン酸の具体例としては、フマル酸、マレイン酸などのブテンジオン酸；イタコン酸；シトラコン酸；クロロマレイン酸；などが挙げられる。
炭素数４〜１２のα，β−エチレン性不飽和ジカルボン酸と炭素数１〜８のアルカノールとのモノエステルの具体例としては、フマル酸モノメチル、フマル酸モノエチル、フマル酸モノｎ−ブチル、マレイン酸モノメチル、マレイン酸モノエチル、マレイン酸モノｎ−ブチルなどのブテンジオン酸モノ鎖状アルキルエステル；フマル酸モノシクロペンチル、フマル酸モノシクロヘキシル、フマル酸モノシクロヘキセニル、マレイン酸モノシクロペンチル、マレイン酸モノシクロヘキシル、マレイン酸モノシクロヘキセニルなどの脂環構造を有するブテンジオン酸モノエステル；イタコン酸モノメチル、イタコン酸モノエチル、イタコン酸モノｎ−ブチル、イタコン酸モノシクロヘキシルなどのイタコン酸モノエステル；などが挙げられる。
これらの中でも、ブテンジオン酸モノ鎖状アルキルエステル、または脂環構造を有するブテンジオン酸モノエステルが好ましく、フマル酸モノｎ−ブチル、マレイン酸モノｎ−ブチル、フマル酸モノシクロヘキシル、およびマレイン酸モノシクロヘキシルがより好ましく、フマル酸モノｎ−ブチルがさらに好ましい。これらのα，β−エチレン性不飽和カルボン酸単量体は、１種単独で、または２種以上を併せて使用することができる。なお、上記単量体のうち、ジカルボン酸には、無水物として存在しているものも含まれる。
【００４９】
エポキシ基を有する単量体としては、特に限定されないが、たとえば、エポキシ基含有（メタ）アクリル酸エステル、エポキシ基含有エーテルなどが挙げられる。
【００５０】
エポキシ基含有（メタ）アクリル酸エステルの具体例としては、（メタ）アクリル酸グリシジルなどが挙げられる。
エポキシ基含有エーテルの具体例としては、アリルグリシジルエーテルおよびビニルグリシジルエーテルなどが挙げられる。これらの中でも、メタクリル酸グリシジルおよびアリルグリシジルエーテルが好ましい。これらエポキシ基を有する単量体は、１種単独で、または２種以上を併せて使用することができる。
【００５１】
ハロゲン原子を有する単量体としては、特に限定されないが、例えば、ハロゲン含有飽和カルボン酸の不飽和アルコールエステル、（メタ）アクリル酸ハロアルキルエステル、（メタ）アクリル酸ハロアシロキシアルキルエステル、（メタ）アクリル酸（ハロアセチルカルバモイルオキシ）アルキルエステル、ハロゲン含有不飽和エーテル、ハロゲン含有不飽和ケトン、ハロメチル基含有芳香族ビニル化合物、ハロゲン含有不飽和アミド、およびハロアセチル基含有不飽和単量体などが挙げられる。
【００５２】
ハロゲン含有飽和カルボン酸の不飽和アルコールエステルの具体例としては、クロロ酢酸ビニル、２−クロロプロピオン酸ビニル、およびクロロ酢酸アリルなどが挙げられる。
（メタ）アクリル酸ハロアルキルエステルの具体例としては、（メタ）アクリル酸クロロメチル、（メタ）アクリル酸１−クロロエチル、（メタ）アクリル酸２−クロロエチル、（メタ）アクリル酸１，２−ジクロロエチル、（メタ）アクリル酸２−クロロプロピル、（メタ）アクリル酸３−クロロプロピル、および（メタ）アクリル酸２，３−ジクロロプロピルなどが挙げられる。
（メタ）アクリル酸ハロアシロキシアルキルエステルの具体例としては、（メタ）アクリル酸２−（クロロアセトキシ）エチル、（メタ）アクリル酸２−（クロロアセトキシ）プロピル、（メタ）アクリル酸３−（クロロアセトキシ）プロピル、および（メタ）アクリル酸３−（ヒドロキシクロロアセトキシ）プロピルなどが挙げられる。
（メタ）アクリル酸（ハロアセチルカルバモイルオキシ）アルキルエステルの具体例としては、（メタ）アクリル酸２−（クロロアセチルカルバモイルオキシ）エチル、および（メタ）アクリル酸３−（クロロアセチルカルバモイルオキシ）プロピルなどが挙げられる。
ハロゲン含有不飽和エーテルの具体例としては、クロロメチルビニルエーテル、２−クロロエチルビニルエーテル、３−クロロプロピルビニルエーテル、２−クロロエチルアリルエーテル、および３−クロロプロピルアリルエーテルなどが挙げられる。
ハロゲン含有不飽和ケトンの具体例としては、２−クロロエチルビニルケトン、３−クロロプロピルビニルケトン、および２−クロロエチルアリルケトンなどが挙げられる。
ハロメチル基含有芳香族ビニル化合物の具体例としては、ｐ−クロロメチルスチレン、ｍ−クロロメチルスチレン、ｏ−クロロメチルスチレン、およびｐ−クロロメチル−α−メチルスチレンなどが挙げられる。
ハロゲン含有不飽和アミドの具体例としては、Ｎ−クロロメチル（メタ）アクリルアミドなどが挙げられる。
ハロアセチル基含有不飽和単量体の具体例としては、３−（ヒドロキシクロロアセトキシ）プロピルアリルエーテル、ｐ−ビニルベンジルクロロ酢酸エステルなどが挙げられる。
【００５３】
これらの中でも、ハロゲン含有飽和カルボン酸の不飽和アルコールエステル、およびハロゲン含有不飽和エーテルが好ましく、クロロ酢酸ビニル、および２−クロロエチルビニルエーテルがより好ましく、クロロ酢酸ビニルがさらに好ましい。これらハロゲン原子を有する単量体は、１種単独で、または２種以上を併せて使用することができる。
【００５４】
ジエン単量体としては、共役ジエン単量体、非共役ジエン単量体が挙げられる。
【００５５】
共役ジエン単量体の具体例としては、１，３−ブタジエン、イソプレン、およびピペリレンなどを挙げることができる。
非共役ジエン単量体の具体例としては、エチリデンノルボルネン、ジシクロペンタジエン、（メタ）アクリル酸ジシクロペンタジエニル、および（メタ）アクリル酸２−ジシクロペンタジエニルエチルなどを挙げることができる。
【００５６】
架橋性単量体単位の含有量は、好ましくは０〜１０重量％、より好ましくは０．１〜１０重量％、さらに好ましくは０．５〜７重量％、特に好ましくは１〜５重量％である。
【００５７】
また、本発明で用いるアクリルゴム（ｂ１）は、（メタ）アクリル酸エステル単量体単位、および架橋性単量体単位に加えて、必要に応じて、（メタ）アクリル酸エステル単量体や、架橋性単量体と共重合可能なその他の単量体の単位を有していてもよい。
【００５８】
共重合可能なその他の単量体としては、特に限定されないが、たとえば、芳香族ビニル単量体、α，β−エチレン性不飽和ニトリル単量体、アクリロイルオキシ基を２個以上有する単量体（以下、「多官能アクリル単量体」と言うことがある。）、オレフィン系単量体、およびビニルエーテル化合物などが挙げられる。
【００５９】
芳香族ビニル単量体の具体例としては、スチレン、α−メチルスチレン、およびジビニルベンゼンなどが挙げられる。
α，β−エチレン性不飽和ニトリル単量体の具体例としては、アクリロニトリル、メタクリロニトリルなどが挙げられる。
多官能アクリル単量体の具体例としては、エチレングリコールジ（メタ）アクリレート、プロピレングリコールジ（メタ）アクリレートなどが挙げられる。
オレフィン系単量体の具体例としては、エチレン、プロピレン、１−ブテン、および１−オクテンなどが挙げられる。
ビニルエーテル化合物の具体例としては、酢酸ビニル、エチルビニルエーテル、およびｎ−ブチルビニルエーテルなどが挙げられる。
【００６０】
これらの中でも、スチレン、アクリロニトリル、メタクリロニトリル、エチレンおよび酢酸ビニルが好ましく、アクリロニトリル、メタクリロニトリル、エチレンおよび酢酸ビニルがより好ましい。
【００６１】
共重合可能なその他の単量体は、１種単独で、または２種以上を併せて使用することができる。本発明で用いるアクリルゴム（ｂ１）中における、その他の単量体の単位の含有量は、０〜５０重量％、好ましくは０〜４９．９重量％、より好ましくは０〜３９．５重量％、さらに好ましくは０〜２９．５重量％、特に好ましくは０〜２９重量％である。
【００６２】
また、本発明で用いるアクリルゴム（ｂ１）としては、分子中に、主成分としての（メタ）アクリル酸エステル単量体単位５０〜９９．９重量％、および架橋性単量体単位０〜１０重量％に加えて、エチレン単量体単位０．１〜５０重量％を含有するエチレン−アクリレートゴムを用いてもよい。
【００６３】
エチレン−アクリレートゴム中における、（メタ）アクリル酸エステル単量体単位の含有量は、好ましくは５０〜９９．９重量％、より好ましくは５９．９〜９９．４重量％、さらに好ましくは６７〜９８．５重量％、特に好ましくは６９〜９８重量％である。（メタ）アクリル酸エステル単量体単位の含有量が少なすぎると、得られるゴム架橋物の耐熱老化性が低下するおそれがある。
【００６４】
また、エチレン−アクリレートゴム中における、エチレン単位の含有量は、好ましくは０．１〜５０重量％、より好ましくは０．５〜４０重量％、さらに好ましくは１〜３０重量％である。エチレン単位の含有量が上記範囲内にあると、得られるゴム架橋物の強度などの機械的特性をより良好なものとすることができる。
【００６５】
また、エチレン−アクリレートゴム中における、架橋性単量体単位の含有量は、好ましくは０〜１０重量％、より好ましくは０．１〜１０重量％、さらに好ましくは０．５〜７重量％、特に好ましくは１〜５重量％である。
【００６６】
本発明で用いるアクリルゴム（ｂ１）は、上記単量体を重合することにより得ることができる。重合反応の形態としては、乳化重合法、懸濁重合法、塊状重合法、高圧ラジカル重合および溶液重合法のいずれも用いることができるが、重合反応の制御の容易性などの点から、従来公知のアクリルゴムの製造法として一般的に用いられている常圧下での乳化重合法によるのが好ましい。
【００６７】
乳化重合は、回分式、半回分式、連続式のいずれでもよい。重合は、通常、０〜７０℃、好ましくは５〜５０℃の温度範囲で行われる。
【００６８】
本発明で用いる芳香族多価アミン架橋剤（ｂ２）は、分子内に1個以上の芳香環を有する多価アミン架橋剤である。このような芳香族多価アミン架橋剤（ｂ２）としては、（１）分子内に1個以上の芳香環を有し、かつ、２つ以上のアミノ基を有する化合物、または（２）分子内に1個以上の芳香環を有し、かつ、架橋時に２つ以上のアミノ基を有する化合物の形態になる化合物、であれば特に限定されないが、芳香族炭化水素の複数の水素原子が、アミノ基またはヒドラジド構造（−ＣＯＮＨＮＨ２で表される構造、ＣＯはカルボニル基を表す。）で置換された化合物が好ましい。
【００６９】
芳香族多価アミン架橋剤（ｂ２）としては、４，４’−メチレンジアニリン、ｐ−フェニレンジアミン、４，４’−ジアミノジフェニルエーテル、３，４’−ジアミノジフェニルエーテル、４，４’−（ｍ−フェニレンジイソプロピリデン）ジアニリン（融点：１１４〜１１６℃）、４，４’−（ｐ−フェニレンジイソプロピリデン）ジアニリン（融点：１６４〜１６６℃）、２，２−ビス［４−（４−アミノフェノキシ）フェニル］プロパン（融点：１２６℃）、４，４’−ジアミノベンズアニリド、４，４’−ビス（４−アミノフェノキシ）ビフェニル、１，３，５−ベンゼントリアミン、４，４’−メチレンビス（ｏ−クロロアニリン）、１，３−ビス（３−アミノフェノキシ）ベンゼン（融点：１０７〜１１０℃）、３，３’−ジアミノフェニルスルホン、４，４’−ジアミノフェニルスルホン、ジアミノジヒドロキシジフェニルスルホンなどの芳香族多価アミン類が挙げられる。これらの中でも、本発明の効果がより一層顕著になることから、１分子内のアミノ基の数が２〜５個であるものが好ましく、２〜３個であるものがより好ましく、２個であるものが特に好ましい。また、１分子内の芳香環の数が１〜８個であるものが好ましく、２〜７個であるものがより好ましく、３〜６個であるものが特に好ましい。そして、１分子内にフェノキシ基を有するものが好ましく、分子内にフェノキシ基を１〜４個有するものがより好ましく、２，２−ビス［４−（４−アミノフェノキシ）フェニル］プロパンが特に好ましい。なお、芳香族多価アミン架橋剤（ｂ２）は、１種単独で用いても、２種以上を併用して用いてもよい。
【００７０】
本発明においては、第２工程において、芳香族多価アミン架橋剤（ｂ２）を、アクリルゴム（ｂ１）に混合し、マスターバッチ（Ｂ）を得て、後述する第３工程において、得られたマスターバッチ（Ｂ）をカルボキシル基含有ニトリル共重合ゴム（Ａ）に混合することにより、カルボキシル基含有ニトリル共重合ゴム（Ａ）中における、芳香族多価アミン架橋剤（ｂ２）の分散性を向上させることができ、これにより得られるゴム架橋物を機械的強度および耐熱老化性に優れたものとすることができる。
【００７１】
本発明で用いるマスターバッチ（Ｂ）中における、アクリルゴム（ｂ１）と芳香族多価アミン架橋剤（ｂ２）との比率は、「アクリルゴム（ｂ１）：芳香族多価アミン架橋剤（ｂ２）」の重量比で、好ましくは２０：８０〜９０：１０であり、より好ましくは３０：７０〜８０：２０、さらに好ましくは３０：７０〜７０：３０である。アクリルゴム（ｂ１）の含有量が多すぎると、架橋性ゴム組成物の架橋反応性が低下するおそれがある。一方、アクリルゴム（ｂ１）の含有量が少なすぎると、カルボキシル基含有ニトリル共重合ゴム（Ａ）中へのマスターバッチ（Ｂ）の分散性、すなわち芳香族多価アミン架橋剤（ｂ２）の分散性が低下してしまい、得られるゴム架橋物の機械的強度が低下してしまうおそれがある。
【００７２】
本発明の製造方法の第２工程においては、上述したアクリルゴム（ｂ１）と芳香族多価アミン架橋剤（ｂ２）とを混合する際には、混合系の温度を、芳香族多価アミン架橋剤（ｂ２）の融点よりも１０℃以上高い温度にて、アクリルゴム（ｂ１）と芳香族多価アミン架橋剤（ｂ２）とを混合することが好ましく、より好ましくは、芳香族多価アミン架橋剤（ｂ２）の融点よりも１５℃以上の温度、さらに好ましくは、芳香族多価アミン架橋剤（ｂ２）の融点よりも２０℃以上の温度にて混合することが好ましい。なお、アクリルゴム（ｂ１）と芳香族多価アミン架橋剤（ｂ２）とを混合する際における、混合系の温度の上限は、特に限定されないが、通常、２００℃以下である。
【００７３】
アクリルゴム（ｂ１）と芳香族多価アミン架橋剤（ｂ２）とを混合する際に、芳香族多価アミン架橋剤（ｂ２）の融点よりも１０℃以上高い温度にて混合を行うことにより、芳香族多価アミン架橋剤（ｂ２）が適切に溶融した状態にて混合を行うことができるため、アクリルゴム（ｂ１）中に、芳香族多価アミン架橋剤（ｂ２）をより均一に混合することができる。そして、これにより、アクリルゴム（ｂ１）に、芳香族多価アミン架橋剤（ｂ２）を混合することにより得られるマスターバッチ（Ｂ）を、後述する第３工程において、カルボキシル基含有ニトリル共重合ゴム（Ａ）に混合した際に、カルボキシル基含有ニトリル共重合ゴム（Ａ）中における、芳香族多価アミン架橋剤（ｂ２）の分散性を適切に高めることができ、これにより、得られるゴム架橋物を機械的強度および耐熱老化性に特に優れたものとすることができる。
【００７４】
特に、本発明においては、マスターバッチ（Ｂ）を形成するためのポリマー成分として、アクリルゴム（ｂ１）を用いるものであるが、アクリルゴム（ｂ１）は耐熱温度が高く、そのため、マスターバッチ（Ｂ）を得る際に、芳香族多価アミン架橋剤（ｂ２）の融点よりも１０℃以上高い温度にて混合を行った場合でも、このような高温混合による劣化が有効に防止できるものである。そのため、本発明によれば、アクリルゴム（ｂ１）を用いることで、アクリルゴム（ｂ１）を劣化させることなく、芳香族多価アミン架橋剤（ｂ２）を、アクリルゴム（ｂ１）中に均一に分散させることができ、このようにして得られるマスターバッチ（Ｂ）を用いることで、後述する第３工程において、カルボキシル基含有ニトリル共重合ゴム（Ａ）中に、芳香族多価アミン架橋剤（ｂ２）を良好に分散させることができ、結果として、得られるゴム架橋物を機械的強度および耐熱老化性に特に優れたものとすることができる。なお、このような観点より、芳香族多価アミン架橋剤（ｂ２）としては、融点が１００〜２００℃の範囲にあるものが好ましく、融点が１００〜１８０℃の範囲にあるものがより好ましい。
【００７５】
＜第３工程＞
本発明の製造方法の第３工程は、第１工程にて準備したカルボキシル基含有ニトリル共重合ゴム（Ａ）に、第２工程にて調製したマスターバッチ（Ｂ）を混合することで、架橋性ゴム組成物を得る工程である。
【００７６】
マスターバッチ（Ｂ）の配合量は、カルボキシル基含有ニトリル共重合ゴム（Ａ）１００重量部に対して、好ましくは０．１〜４０重量部、より好ましくは０．２〜３０重量部、さらに好ましくは１〜１５重量部である。マスターバッチ（Ｂ）の配合量が少なすぎると、架橋が不十分となり、得られる架橋物の機械的特性および耐熱老化性が低下するおそれがある。一方、多すぎると、ゴム架橋物の耐疲労性が低下する可能性がある。
【００７７】
さらに、本発明の製造方法においては、芳香族多価アミン架橋剤（ｂ２）の配合量を、カルボキシル基含有ニトリル共重合ゴム（Ａ）１００重量部に対して、好ましくは０．０１〜３０重量部、より好ましくは０．１〜１５重量部、さらに好ましくは０．５〜１０重量部とする。芳香族多価アミン架橋剤（ｂ２）の配合量が少なすぎると、架橋が不十分となり、得られるゴム架橋物の機械的特性および耐圧縮永久歪み性が低下するおそれがある。一方、多すぎると、ゴム架橋物の耐疲労性が低下する可能性がある。
【００７８】
また、本発明の製造方法の第３工程においては、カルボキシル基含有ニトリル共重合ゴム（Ａ）、およびマスターバッチ（Ｂ）に加えて、ゴム加工分野において通常使用されるその他の配合剤を混合してもよい。このような配合剤としては、たとえば、カーボンブラックやシリカなどの補強剤、充填材、酸化防止剤、光安定剤、スコーチ防止剤、可塑剤、加工助剤、滑剤、粘着剤、潤滑剤、難燃剤、受酸剤、防黴剤、帯電防止剤、着色剤、シランカップリング剤、共架橋剤、架橋助剤、架橋遅延剤、発泡剤などが挙げられる。これらの配合剤の配合量は、配合目的に応じた量を適宜採用することができる。
【００７９】
カーボンブラックとしては、たとえば、ファーネスブラック、アセチレンブラック、サーマルブラック、チャンネルブラック、オースチンブラック、グラファイトなどが挙げられる。これらは１種または複数種併せて用いることができる。
【００８０】
シリカとしては、石英粉末、珪石粉末等の天然シリカ；無水珪酸（シリカゲル、アエロジル等）、含水珪酸等の合成シリカ；等が挙げられ、これらの中でも、合成シリカが好ましい。また、シリカはシランカップリング剤等で表面処理されたものであってもよい。
【００８１】
シランカップリング剤としては特に限定されないが、その具体例としては、γ−メルカプトプロピルトリメトキシシラン、γ−メルカプトメチルトリメトキシラン、γ−メルカプトメチルトリエトキシラン、γ−メルカプトヘキサメチルジシラザン、ビス（３−トリエトキシシリルプロピル）テトラスルファン、ビス（３−トリエトキシシリルプロピルジスルファンなどの硫黄を含有するシランカップリング剤；γ−グリシドキシプロピルトリメトキシシラン、γ−グリシジルオキシプロピルトリメトキシシラン、β−（３，４−エポキシシクロヘキシル）エチルトリメトキシシラン、γ−メルカプトプロピルトリメトキシシラン、γ−グリシドキシプロピルメチルジエトキシシラン等のエポキシ基含有シランカップリング剤；Ｎ−（β−アミノエチル）−γ−アミノプロピルトリメトキシシラン、γ−アミノプロピルトリメトキシシラン、γ−アミノプロピルトリエトキシシラン、Ｎ−２−（アミノエチル）−３−アミノプロピルトリメトキシシラン、Ｎ−２−（アミノエチル）−３−アミノプロピルトリエトキシシラン、３−トリエトキシシリル−Ｎ−（１，３−ジメチル−ブチリデン）プロピルアミン、Ｎ−フェニル−３−アミノプリピルトリメトキシシラン等のアミノ基含有シランカップリング剤；γ−メタクリロキシプロピルトリメトキシシラン、γ−メタクリロキシプロピルトリス（β−メトキシエトキシ）シラン、γ−メタクリロキシプロピルメチルジメトキシシラン、γ−メタクリロキシプロピルメチルジエトキシシラン、γ−メタクリロキシプロピルトリエトキシシラン、３−アクリロキシプロピルトリメトキシシラン等の（メタ）アクリロキシ基含有シランカップリング剤；ビニルトリメトキシシラン、ビニルトリエトキシシラン、ビニルトリス（β−メトキシエトキシ）シラン、ビニルトリクロロシラン、ビニルトリアセトキシシラン等のビニル基含有シランカップリング剤；３−クロロプロピルトリメトキシシラン等のクロロプロピル基含有シランカプリング剤；３−イソシアネートプロピルトリエトキシシラン等のイソシアネート基含有シランカプリング剤；ｐ−スチリルトリメトキシシラン等のスチリル基含有シランカップリング剤；３−ウレイドプロピルトリエトキシシラン等のウレイド基含有シランカップリング剤；ジアリルジメチルシラン等のアリル基含有シランカップリング剤；テトラエトキシシラン等のアルコキシ基含有シランカップリング剤；ジフェニルジメトキシシラン等のフェニル基含有シランカップリング剤；トリフルオロプロピルトリメトキシシラン等のフロロ基含有シランカップリング剤；イソブチルトリメトキシシラン、シクロヘキシルメチルジメトキシシラン等のアルキル基含有シランカップリング剤；アセトアルコキシアルミニウムジイソポロピレートなどのアルミニウム系カップリング剤；イソプロピルトリイソステアロイルチタネート、イソプロピルトリス（ジオクチルパイロホスフェート）チタネート、イソプロピルトリ（Ｎ−アミノエチル−アミノエチル）チタネート、テトラオクチルビス（ジトリデシルホスファイト）チタネート、テトラ（２，２−ジアリルオキシメチル−１−ブチル）ビス（ジトリデジル）ホスファイトチタネート、ビス（ジオクチルパイロホスフェート��オキシアセテートチタネート、ビス（ジオクチルパイロホスフェート）エチレンチタネート、テトライソプロピルビス（ジオクチルホスファイト）チタネート、イソプロピルトリイソステアロイルチタネートなどのチタネート系カップリング剤；などが挙げられる。これらは１種または複数種併せて用いることができる。
【００８２】
共架橋剤としては、特に限定されないが、ラジカル反応性の不飽和基を分子中に複数個有する低分子または高分子の化合物が好ましく、たとえば、ジビニルベンゼンやジビニルナフタレンなどの多官能ビニル化合物；トリアリルイソシアヌレート、トリメタリルイソシアヌレートなどのイソシアヌレート類；トリアリルシアヌレートなどのシアヌレート類；Ｎ，Ｎ'−ｍ−フェニレンジマレイミドなどのマレイミド類；ジアリルフタレート、ジアリルイソフタレート、ジアリルマレエート、ジアリルフマレート、ジアリルセバケート、トリアリルホスフェートなどの多価酸のアリルエステル；ジエチレングリコールビスアリルカーボネート；エチレングリコールジアリルエーテル、トリメチロールプロパンのトリアリルエーテル、ペンタエリトリットの部分的アリルエーテルなどのアリルエーテル類；アリル化ノボラック、アリル化レゾール樹脂等のアリル変性樹脂；トリメチロールプロパントリメタクリレートやトリメチロールプロパントリアクリレートなどの、３〜５官能のメタクリレート化合物やアクリレート化合物；などが挙げられる。これらは１種または複数種併せて用いることができる。
【００８３】
また、本発明の製造方法の第３工程においては、本発明の効果を阻害しない範囲で上記カルボキシル基含有ニトリル共重合ゴム（Ａ）およびアクリルゴム（ｂ１）以外のゴムを配合してもよい。
このようなゴムとしては、スチレン−ブタジエン共重合体ゴム、ポリブタジエンゴム、エチレン−プロピレン共重合体ゴム、エチレン−プロピレン−ジエン三元共重合体ゴム、エピクロロヒドリンゴム、ウレタンゴム、クロロプレンゴム、シリコーンゴム、フッ素ゴム、天然ゴム、ポリイソプレンゴムなどが挙げられる。
カルボキシル基含有ニトリル共重合ゴム（Ａ）およびアクリルゴム（ｂ１）以外のゴムを配合する場合における配合量は、カルボキシル基含有ニトリル共重合ゴム（Ａ）およびアクリルゴム（ｂ１）の合計１００重量部に対して、好ましくは６０重量部以下、より好ましくは３０重量部以下、さらに好ましくは１０重量部以下である。
【００８４】
本発明の製造方法の第３工程においては、カルボキシル基含有ニトリル共重合ゴム（Ａ）に、マスターバッチ（Ｂ）を混合する際には、好ましくは、これらを非水系にて混合する。たとえば、第３工程において、カルボキシル基含有ニトリル共重合ゴム（Ａ）およびマスターバッチ（Ｂ）以外の配合剤を配合する際には、マスターバッチ（Ｂ）および熱に不安定な架橋助剤などを除いた成分を、バンバリーミキサ、インターミキサ、ニーダなどの混合機で一次混練した後、オープンロールなどに移してマスターバッチ（Ｂ）、熱に不安定な架橋助剤などを加えて二次混練する方法を採用することが好ましい。なお、一次混練は、通常、１０〜２００℃、好ましくは３０〜１８０℃の温度で、１分間〜１時間、好ましくは１分間〜３０分間行い、二次混練は、通常、１０〜１００℃、好ましくは２０〜６０℃の温度で、１分間〜１時間、好ましくは１分間〜３０分間行う。
【００８５】
＜ゴム架橋物の製造方法＞
本発明のゴム架橋物の製造方法は、上述した本発明の架橋性ゴム組成物の製造方法により得られた架橋性ゴム組成物を架橋することで、ゴム架橋物を得るものである。
本発明のゴム架橋物の製造方法においては、上述した本発明の架橋性ゴム組成物の製造方法により得られた架橋性ゴム組成物を用い、たとえば、所望の形状に対応した成形機、たとえば、押出機、射出成形機、圧縮機、ロールなどにより成形を行い、加熱することにより架橋反応を行い、架橋物として形状を固定化することにより、ゴム架橋物を得る方法などが挙げられる。この場合においては、予め成形した後に架橋しても、成形と同時に架橋を行ってもよい。成形温度は、通常、１０〜２００℃、好ましくは２５〜１２０℃である。架橋温度は、通常、１００〜２００℃、好ましくは１３０〜１９０℃であり、架橋時間は、通常、１分〜２４時間、好ましくは２分〜１２時間、特に好ましくは３分〜６時間である。
また、ゴム架橋物の形状、大きさなどによっては、表面が架橋していても内部まで十分に架橋していない場合があるので、さらに加熱して二次架橋を行ってもよい。
【００８６】
架橋方法としては、プレス架橋、スチーム架橋、オーブン架橋などのゴムの架橋に用いられる一般的な方法を適宜選択することができる。
【００８７】
このような本発明の製造方法により得られるゴム架橋物は、機械的強度および耐熱老化性に優れたものであり、このような特性を活かし、Ｏ−リング、パッキン、ダイアフラム、オイルシール、シャフトシール、ベアリングシール、ウェルヘッドシール、空気圧機器用シール、エアコンディショナの冷却装置や空調装置の冷凍機用コンプレッサに使用されるフロン若しくはフルオロ炭化水素または二酸化炭素の密封用シール、精密洗浄の洗浄媒体に使用される超臨界二酸化炭素または亜臨界二酸化炭素の密封用シール、転動装置(転がり軸受、自動車用ハブユニット、自動車用ウォーターポンプ、リニアガイド装置およびボールねじ等)用のシール、バルブおよびバルブシート、ＢＯＰ（Ｂｌｏｗ  Ｏｕｔ  Ｐｒｅｖｅｎｔａｒ）、プラターなどの各種シール材；インテークマニホールドとシリンダヘッドとの連接部に装着されるインテークマニホールドガスケット、シリンダブロックとシリンダヘッドとの連接部に装着されるシリンダヘッドガスケット、ロッカーカバーとシリンダヘッドとの連接部に装着されるロッカーカバーガスケット、オイルパンとシリンダブロックあるいはトランスミッションケースとの連接部に装着されるオイルパンガスケット、正極、電解質板および負極を備えた単位セルを挟み込む一対のハウジング間に装着される燃料電池セパレーター用ガスケット、ハードディスクドライブのトップカバー用ガスケットなどの各種ガスケット；印刷用ロール、製鉄用ロール、製紙用ロール、工業用ロール、事務機用ロールなどの各種ロール；平ベルト（フィルムコア平ベルト、コード平ベルト、積層式平ベルト、単体式平ベルト等）、Ｖベルト（ラップドＶベルト、ローエッジＶベルト等）、Ｖリブドベルト（シングルＶリブドベルト、ダブルＶリブドベルト、ラップドＶリブドベルト、背面ゴムＶリブドベルト、上コグＶリブドベルト等）、ＣＶＴ用ベルト、タイミングベルト、歯付ベルト、コンベアーベルト、などの各種ベルト；燃料ホース、ターボエアーホース、オイルホース、ラジェターホース、ヒーターホース、ウォーターホース、バキュームブレーキホース、コントロールホース、エアコンホース、ブレーキホース、パワーステアリングホース、エアーホース、マリンホース、ライザー、フローラインなどの各種ホース；ＣＶＪブーツ、プロペラシャフトブーツ、等速ジョイントブーツ、ラックアンドピニオンブーツなどの各種ブーツ；クッション材、ダイナミックダンパ、ゴムカップリング、空気バネ、防振材などの減衰材ゴム部品；ダストカバー、自動車内装部材、タイヤ、被覆ケーブル、靴底、電磁波シールド、フレキシブルプリント基板用接着剤等の接着剤、燃料電池セパレーターの他、エレクトロニクス分野など幅広い用途に使用することができる。
【実施例】
【００８８】
以下に、実施例および比較例を挙げて本発明を具体的に説明する。以下において、特記しない限り「部」は重量基準である。なお、試験、評価は以下によった。【００８９】
＜ヨウ素価＞
カルボキシル基含有ニトリル共重合ゴムのヨウ素価は、ＪＩＳ  Ｋ６２３５に準じて、測定した。【００９０】
＜カルボキシル基含有量＞
２ｍｍ角のカルボキシル基含有ニトリル共重合ゴム０．２ｇに、エタノール２０ｍｌおよび水１０ｍｌを加え、攪拌しながら水酸化カリウムの０．０２Ｎ含水エタノール溶液を用いて、室温でチモールフタレインを指示薬とする滴定により、カルボキシル基含有ニトリル共重合ゴム１００ｇに対するカルボキシル基のモル数として求めた（単位はｅｐｈｒ）。【００９１】
＜アクリロニトリル単位含有量＞
ＪＩＳ  Ｋ６３８４に従い、ケルダール法によって測定したカルボキシル基含有ニトリル共重合ゴム中の窒素含有量から計算により求めた（単位は重量％）。【００９２】
＜ムーニー粘度＞
カルボキシル基含有ニトリル共重合ゴムのムーニー粘度（ポリマームーニー）をＪＩＳ  Ｋ６３００に従って測定した（単位は（ＭＬ１＋４、１００℃））。【００９３】
＜架橋剤の分散性＞
二次混練後の架橋性ゴム組成物を用いて、表面および内部にある架橋剤の塊（分散不良）を目視で観察することにより、評価した。なお、架橋剤の分散性は、以下の基準で評価した。
○：架橋剤の塊が目視では確認できない（分散良）
×：架橋剤の塊が目視で確認できる（分散不良）【００９４】
＜常態物性（引張強さ、破断伸び）＞
架橋性ゴム組成物を、縦１５ｃｍ、横１５ｃｍ、深さ０．２ｃｍの金型に入れ、プレス圧１０ＭＰａで加圧しながら１７０℃で２０分間プレスすることにより一次架橋し、次いで、得られた一次架橋物を、ギヤー式オーブンにて、さらに１７０℃、４時間の条件で加熱して二次架橋させることにより、シート状のゴム架橋物を得た。そして、得られたゴム架橋物を３号形ダンベルで打ち抜いて試験片を作製した。次にこの試験片を用いて、ＪＩＳ  Ｋ６２５１に従い引張強さおよび破断伸びを測定した。【００９５】
＜耐熱老化性＞
上記常態物性の評価と同様にして作製したシート状のゴム架橋物を用いて、ＪＩＳ  Ｋ６２５７（ノーマルオーブン法）に従い、１７０℃における１６８時間後の破断伸びを測定し、上記常態物性の評価により測定された破断伸びと、熱老化後の伸びとから、下記式に従って、熱老化による伸びの変化率（％）を求めた。
熱老化による伸びの変化率（％）＝１００×（熱老化後の破断伸び−常態での破断伸び）／常態での破断伸び【００９６】
＜圧縮永久歪み＞
架橋性ゴム組成物を、金型を用いて、温度１７０℃で２５分間プレスすることにより一次架橋し、直径２９ｍｍ、高さ１２．７ｍｍの円柱型の一次架橋物を得て、次いで、得られた一次架橋物を、ギヤー式オーブンにて、さらに１７０℃、４時間の条件で加熱して二次架橋させることにより、プレス架橋物を得た。そして、得られたプレス架橋物を用いて、ＪＩＳ  Ｋ６２６２に従い、プレス架橋物を２５％圧縮させた状態で、１５０℃の環境下に１６８時間置いた後、圧縮永久歪みを測定した。
この値が小さいほど、耐圧縮永久歪み性に優れる。【００９７】
＜製造例１：カルボキシル基含有ニトリル共重合ゴム（Ａ−１）の製造＞
金属製ボトルに、イオン交換水１８０部、濃度１０重量％のドデシルベンゼンスルホン酸ナトリウム水溶液２５部、アクリロニトリル３７部、マレイン酸モノｎ−ブチル６部、ｔ−ドデシルメルカプタン（分子量調整剤）０．７５部の順に仕込み、内部の気体を窒素で３回置換した後、１，３−ブタジエン５７部を仕込んだ。金属製ボトルを５℃に保ち、クメンハイドロパーオキサイド（重合開始剤）０．１部を仕込み、金属製ボトルを回転させながら１６時間重合反応した。その後、濃度１０重量％のハイドロキノン水溶液（重合停止剤）０．１部を加えて重合反応を停止し、引き続いて、水温６０℃のロータリーエバポレータを用いて残留単量体を除去し、アクリロニトリル−ブタジエン−マレイン酸モノｎ−ブチル共重合体ゴムのラテックス（固形分濃度約３０重量％）を得た。【００９８】
次に、該ラテックスに含有されるゴム重量に対してパラジウム含有量が１０００ｐｐｍになるようにオートクレーブにパラジウム触媒（１重量％酢酸パラジウムアセトン溶液と等重量のイオン交換水を混合した溶液）を添加して、水素圧３ＭＰａ、温度５０℃で６時間水素添加反応を行い、カルボキシル基含有ニトリル共重合ゴム（Ａ−１）のラテックスを得た。
そして、得られたカルボキシル基含有ニトリル共重合ゴム（Ａ−１）のラテックスに２倍容量のメタノールを加えて凝固した後、６０℃で１２時間真空乾燥することにより、カルボキシル基含有ニトリル共重合ゴム（Ａ−１）を得た。得られたカルボキシル基含有ニトリル共重合ゴム（Ａ−１）は、ヨウ素価が１０、カルボキシル基含有量は３．２×１０−２ｅｐｈｒ、ポリマームーニー粘度（ＭＬ１＋４、１００℃）は４５であった。
なお、ケルダール法でアクリロニトリル単位含有量を求め、カルボキシル基含有量からマレイン酸モノｎ−ブチル単位含有量を求め、残部を１，３−ブタジエン単位として計算により求めたカルボキシル基含有ニトリル共重合ゴム（Ａ−１）の組成は、アクリロニトリル単位３５．６重量％、ブタジエン単位（水素化されたものも含む）５８．８重量％、マレイン酸モノｎ−ブチル単位５．６重量％であった。【００９９】
＜製造例２：カルボキシル基含有ニトリル共重合ゴム（Ａ−２）の製造＞
アクリロニトリルの配合量を４５部、マレイン酸モノｎ−ブチルの配合量を６部、１，３−ブタジエンの配合量を４９部に、それぞれ変更した以外は、製造例１と同様にして、カルボキシル基含有ニトリル共重合ゴム（Ａ−２）を得た。得られたカルボキシル基含有ニトリル共重合ゴム（Ａ−２）の組成は、アクリロニトリル単位４５．４重量％、ブタジエン単位（水素化されたものも含む）５０．６重量％、マレイン酸モノｎ−ブチル単位４．９重量％であった。【０１００】
＜製造例３：カルボキシル基含有ニトリル共重合ゴム（Ａ−３）の製造＞
アクリロニトリルの配合量を２３部、マレイン酸モノｎ−ブチルの配合量を６．５部、１，３−ブタジエンの配合量を４０部に、それぞれ変更し、かつ、アクリル酸メトキシエチル３０．５部をさらに配合した以外は、製造例１と同様にして、カルボキシル基含有ニトリル共重合ゴム（Ａ−３）を得た。得られたカルボキシル基含有ニトリル共重合ゴム（Ａ−３）の組成は、アクリロニトリル単位２４重量％、ブタジエン単位（水素化されたものも含む）４６．６重量％、マレイン酸モノｎ−ブチル単位６．５重量％、アクリル酸メトキシエチル単位２２．９重量％であった。【０１０１】
＜製造例４：カルボキシル基含有ニトリル共重合ゴム（Ａ−４）の製造＞
アクリロニトリルの配合量を２１部、マレイン酸モノｎ−ブチルの配合量を５部、１，３−ブタジエンの配合量を４４部に、それぞれ変更し、かつ、アクリル酸ブチル３０部をさらに配合した以外は、製造例１と同様にして、カルボキシル基含有ニトリル共重合ゴム（Ａ−４）を得た。得られたカルボキシル基含有ニトリル共重合ゴム（Ａ−４）の組成は、アクリロニトリル単位２０．８重量％、ブタジエン単位（水素化されたものも含む）４４．２重量％、マレイン酸モノｎ−ブチル単位４．９重量％、アクリル酸ブチル単位３０．１重量％であった。【０１０２】
＜製造例５：アクリルゴム（ｂ１−１）の製造＞
温度計、攪拌装置を備えた重合反応器に、水２００部、ラウリル硫酸ナトリウム３部、アクリル酸エチル６０部、アクリル酸ブチル４０部を仕込んだ。その後、減圧脱気および窒素置換を２度行って酸素を十分除去した後、クメンハイドロパーオキシド０．００５部、およびホルムアルデヒドスルホキシル酸ナトリウム０．００２部を加えて常圧下、温度３０℃で乳化重合を開始し、重合転化率が９５％に達するまで反応させた。得られた乳化重合液を塩化カルシウム水溶液で凝固し、水洗、乾燥してアクリルゴム（ｂ１−１）を得た。得られたアクリルゴム（ｂ１−１）の組成は、アクリル酸エチル単位６０重量％、アクリル酸ブチル単位４０重量％であった。【０１０３】
＜製造例６：アクリルゴム（ｂ１−２）の製造＞
アクリル酸エチルの配合量を４０部、アクリル酸ブチルの配合量を３０部に、それぞれ変更し、かつ、アクリル酸メトキシエチル３０部をさらに配合した以外は、製造例５と同様にして、アクリルゴム（ｂ１−２）を得た。得られたアクリルゴム（ｂ１−２）の組成は、アクリル酸エチル単位４０重量％、アクリル酸ブチル単位３０重量％、およびアクリル酸メトキシエチル単位３０重量％であった。【０１０４】
＜製造例７：マスターバッチ（Ｂ−１）の製造＞
容量５５ｍｌのブラベンダータイプミキサー中で、製造例５で得られたアクリルゴム（ｂ１−１）５０部を１分間素練りし、次いで、２，２−ビス［４−（４−アミノフェノキシ）フェニル］プロパン（ＢＡＰＰ、芳香族多価アミン架橋剤（ｂ２）、融点１２６℃）５０部を添加して、温度を１５０℃とし、２，２−ビス［４−（４−アミノフェノキシ）フェニル］プロパンを溶融させた状態で、５分間混練することで、アクリルゴム（ｂ１−１）：２，２−ビス［４−（４−アミノフェノキシ）フェニル］プロパン（ＢＡＰＰ）＝５０：５０（重量比）であるマスターバッチ（Ｂ−１）を製造した。【０１０５】
＜製造例８：マスターバッチ（Ｂ−２）の製造＞
アクリルゴム（ｂ１−１）の配合量を７０部とし、２，２−ビス［４−（４−アミノフェノキシ）フェニル］プロパンの配合量を３０部とした以外は、製造例７と同様にして、アクリルゴム（ｂ１−１）：２，２−ビス［４−（４−アミノフェノキシ）フェニル］プロパン（ＢＡＰＰ）＝７０：３０（重量比）であるマスターバッチ（Ｂ−２）を製造した。【０１０６】
＜製造例９：マスターバッチ（Ｂ−３）の製造＞
アクリルゴム（ｂ１−１）５０部に代えて、製造例２で得られたアクリルゴム（ｂ１−２）５０部を使用した以外は、製造例７と同様にして、アクリルゴム（ｂ１−２）：２，２−ビス［４−（４−アミノフェノキシ）フェニル］プロパン（ＢＡＰＰ）＝５０：５０（重量比）であるマスターバッチ（Ｂ−３）を製造した。【０１０７】
＜製造例１０：マスターバッチ（Ｂ−４）の製造＞
アクリルゴム（ｂ１−１）５０部に代えて、エチレンアクリレートゴム（ｂ１−３）（商品名「Ｖａｍａｃ（Ｒ）  ＵＬＴＲＡ  ＩＰ」、ＤｕＰｏｎｔ社製）５０部を使用した以外は、製造例７と同様にして、エチレンアクリレートゴム（ｂ１−３）：２，２−ビス［４−（４−アミノフェノキシ）フェニル］プロパン（ＢＡＰＰ）＝５０：５０（重量比）であるマスターバッチ（Ｂ−４）を製造した。【０１０８】
＜製造例１１：マスターバッチ（Ｂ’−５）の製造＞
アクリルゴム（ｂ１−１）５０部に代えて、水素化ニトリルゴム（商品名：Ｚｅｔｐｏｌ  ２０００Ｌ、日本ゼオン社製、アクリロニトリル単位含有量３６重量％、ブタジエン単位（水素化されたものも含む）６４重量％、ヨウ素価４、ムーニー粘度６５）５０部を使用した以外は、製造例７と同様にして、水素化ニトリルゴム：２，２−ビス［４−（４−アミノフェノキシ）フェニル］プロパン（ＢＡＰＰ）＝５０：５０（重量比）であるマスターバッチ（Ｂ’−５）を製造した。【０１０９】
＜製造例１２：マスターバッチ（Ｂ’−６）の製造＞
混練時の温度を１２０℃に変更した以外は、製造例１１と同様にして、水素化ニトリルゴム：２，２−ビス［４−（４−アミノフェノキシ）フェニル］プロパン（ＢＡＰＰ）＝５０：５０（重量比）であるマスターバッチ（Ｂ’−６）を製造した。【０１１０】
＜実施例１＞
バンバリーミキサを用いて、製造例１で得られたカルボキシル基含有ニトリル共重合ゴム（Ａ−１）１００部に、ＦＥＦカーボンブラック（商品名：シーストＳＯ、東海カーボン社製）４０部、トリメリット酸トリ−２−エチルヘキシル（商品名：アデカサイザーＣ−８、ＡＤＥＫＡ社製、可塑剤）５部、４，４’−ジ−（α，α’−ジメチルベンジル）ジフェニルアミン（商品名：ナウガード４４５、Ｃｒｏｍｐｔｏｎ社製、老化防止剤）１．５部、ステアリン酸（架橋促進助剤）１部、ポリオキシエチレンアルキルエーテルリン酸エステル（商品名：フォスファノールＲＬ２１０、東邦化学工業社製、加工助剤）１部を添加して、５０℃で５分間混合した。次いで、得られた混合物を５０℃のロールに移して、製造例７で製造したマスターバッチ（Ｂ−１）１２．６部、および１，８−ジアザビシクロ［５，４，０］−ウンデセン−７（ＤＢＵ）（商品名「ＲＨＥＮＯＧＲＡＮ  ＸＬＡ−６０（ＧＥ２０１４）」、ＲｈｅｉｎＣｈｅｍｉｅ社製、ＤＢＵ６０％（ジンクジアルキルジフォスフェイト塩になっている部分も含む）４部を配合して、混練することにより、架橋性ゴム組成物を得た。【０１１１】
そして、上述した方法により、架橋剤の分散性、常態物性（引張強さ、破断伸び）、耐熱老化性、および圧縮永久歪みの各評価・試験を行った。結果を表１に示す。【０１１２】
＜実施例２〜４＞
マスターバッチ（Ｂ−１）に代えて、製造例８〜１０にて得られたマスターバッチ（Ｂ−２）〜（Ｂ−４）を、それぞれ表１に示す配合量にて使用した以外は、実施例１と同様にして、架橋性ゴム組成物を得て同様に評価を行った。結果を表１に示す。【０１１３】
＜実施例５〜７＞
カルボキシル基含有ニトリル共重合ゴム（Ａ−１）に代えて、製造例２〜４にて得られたカルボキシル基含有ニトリル共重合ゴム（Ａ−１）〜（Ａ−３）を、それぞれ表１に示す配合量にて使用するとともに、マスターバッチ（Ｂ−１）およびカーボンブラックの配合量を表１に示す配合量に変更した以外は、実施例１と同様にして、架橋性ゴム組成物を得て同様に評価を行った。結果を表１に示す。【０１１４】
＜実施例８＞
ＦＥＦカーボンブラック４０部に代えて、シリカ（商品名「Ｎｉｐｓｉｌ  ＥＲ」、東ソー・シリカ社製）５０部を、トリメリット酸トリ−２−エチルヘキシル５部に代えて、ポリエーテルエステル（商品名「アデカサイザーＲＳ７００」、ＡＤＥＫＡ社製、可塑剤）５部を、それぞれ使用した以外は、実施例１と同様にして、架橋性ゴム組成物を得て同様に評価を行った。結果を表１に示す。【０１１５】
＜実施例９〜１１＞
カルボキシル基含有ニトリル共重合ゴム（Ａ−１）に代えて、製造例２〜４にて得られたカルボキシル基含有ニトリル共重合ゴム（Ａ−１）〜（Ａ−３）を、それぞれ表１に示す配合量にて使用するとともに、マスターバッチ（Ｂ−１）およびシリカの配合量を表１に示す配合量に変更した以外は、実施例８と同様にして、架橋性ゴム組成物を得て同様に評価を行った。結果を表１に示す。【０１１６】
＜実施例１２＞
γ−アミノプロピルトリエトキシシラン（商品名「Ｄｙｎａｓｙｌａｎ（Ｒ）ＡＭＥＯ」、エボニック インダストリーズ社製、シランカップリング剤）０．５部をさらに配合した以外は、実施例８と同様にして、架橋性ゴム組成物を得て同様に評価を行った。結果を表１に示す。【０１１７】
＜実施例１３〜１５＞
カルボキシル基含有ニトリル共重合ゴム（Ａ−１）に代えて、製造例２〜４にて得られたカルボキシル基含有ニトリル共重合ゴム（Ａ−１）〜（Ａ−３）を、それぞれ表１に示す配合量にて使用するとともに、マスターバッチ（Ｂ−１）およびシリカの配合量を表１に示す配合量に変更した以外は、実施例１２と同様にして、架橋性ゴム組成物を得て同様に評価を行った。結果を表１に示す。【０１１８】
＜実施例１６＞
γ−グリシジルオキシプロピルトリメトキシシラン（商品名「Ｄｙｎａｓｙｌａｎ（Ｒ）ＧＬＹＭＯ」、エボニック インダストリーズ社製、シランカップリング剤）０．５部をさらに配合した以外は、実施例８と同様にして、架橋性ゴム組成物を得て同様に評価を行った。結果を表２に示す。【０１１９】
＜実施例１７〜１９＞
カルボキシル基含有ニトリル共重合ゴム（Ａ−１）に代えて、製造例２〜４にて得られたカルボキシル基含有ニトリル共重合ゴム（Ａ−１）〜（Ａ−３）を、それぞれ表２に示す配合量にて使用するとともに、マスターバッチ（Ｂ−１）およびシリカの配合量を表２に示す配合量に変更した以外は、実施例１６と同様にして、架橋性ゴム組成物を得て同様に評価を行った。結果を表２に示す。【０１２０】
＜比較例１＞
マスターバッチ（Ｂ−１）１２．６部に代えて、２，２−ビス［４−（４−アミノフェノキシ）フェニル］プロパン６．３部を、マスターバッチ化せずに、そのまま配合した以外は、実施例１と同様にして、架橋性ゴム組成物を得て同様に評価を行った。結果を表２に示す。【０１２１】
＜比較例２＞
マスターバッチ（Ｂ−１）１２．６部に代えて、製造例１１で得られたマスターバッチ（Ｂ’−５）１２．６部を使用した以外は、実施例１と同様にして、架橋性ゴム組成物を得て同様に評価を行った。結果を表２に示す。【０１２２】
＜比較例３＞
マスターバッチ（Ｂ−１）１２．６部に代えて、製造例１２で得られたマスターバッチ（Ｂ’−６）１２．６部を使用した以外は、実施例１と同様にして、架橋性ゴム組成物を得て同様に評価を行った。結果を表２に示す。【０１２３】
＜比較例４＞
マスターバッチ（Ｂ−１）１２．６部に代えて、ヘキサメチレンジアミンカルバメート（商品名：Ｄｉａｋ＃１、デュポンダウエラストマー社製、脂肪族多価アミン架橋剤）２．４部を使用した以外は、実施例１と同様にして、架橋性ゴム組成物を得て同様に評価を行った。結果を表２に示す。【０１２４】
＜比較例５＞
マスターバッチ（Ｂ−１）１２．６部に代えて、Ｎ，Ｎ’−ジシンナミリデン−１，６−ヘキサンジアミン（商品名「Ｄｉａｋ＃３」、デュポンダウエラストマー社製）５部を使用した以外は、実施例１と同様にして、架橋性ゴム組成物を得て同様に評価を行った。結果を表２に示す。【０１２５】
【表１】
2017065218.tif 000002
【０１２６】
【表２】
2017065218.tif 000003
【０１２７】
表１、表２中、「ＡＣＭ（ｂ１−１）」はアクリルゴム（ｂ１−１）を、「ＡＣＭ（ｂ１−２）」はアクリルゴム（ｂ１−２）を、「ＡＥＭ（ｂ１−３）」はエチレンアクリレートゴム（ｂ１−３）を、「ＨＮＢＲ」は水素化ニトリルゴムを、「ＢＡＰＰ」は２，２−ビス［４−（４−アミノフェノキシ）フェニル］プロパンを、それぞれ示す。【０１２８】
表１、表２に示すように、ヨウ素価が１２０以下であるカルボキシル基含有ニトリル共重合ゴム（Ａ）に、アクリルゴム（ｂ１）と芳香族多価アミン架橋剤（ｂ２）とを含むマスターバッチ（Ｂ）を配合することにより、得られる架橋性ゴム組成物は、架橋剤の分散性が良好であり、かつ、常態物性（引張強さ、破断伸び）、耐熱老化性（熱老化後の伸び変化率）および耐圧縮永久歪み性に優れたゴム架橋物を与えることが確認できる（実施例１〜１９）。【０１２９】
これに対して、芳香族多価アミン架橋剤（ｂ２）をマスターバッチ化せずに、直接、ヨウ素価が１２０以下であるカルボキシル基含有ニトリル共重合ゴム（Ａ）に配合した場合には、架橋剤の分散性が悪く、得られるゴム架橋物は、耐熱老化性（熱老化後の伸び変化率）に劣るものであった（比較例１）。
また、芳香族多価アミン架橋剤（ｂ２）のマスターバッチを得る際に、アクリルゴム（ｂ１）の代わりに、水素化ニトリルゴムを使用した場合には、１５０℃で混合したものを用いた場合には、架橋剤の分散性は良好となったものの、得られるゴム架橋物の耐熱老化性（熱老化後の伸び変化率）が悪化する結果となり、また、１２０℃で混合したものを用いた場合には、架橋剤の分散性が悪く、得られるゴム架橋物の耐熱老化性（熱老化後の伸び変化率）も悪化する結果となった（比較例２，３）。
さらに、アクリルゴム（ｂ１）と芳香族多価アミン架橋剤（ｂ２）とを含むマスターバッチ（Ｂ）の代わりに、ヘキサメチレンジアミンカルバメート、またはＮ，Ｎ‘−ジシンナミリデン−１，６−ヘキサンジアミンを使用した場合には、得られるゴム架橋物は、耐熱老化性（熱老化後の伸び変化率）に劣るものであった（比較例４，５）。
【国際調査報告】
2017065218.tif 000004
2017065218.tif 000005
2017065218.tif 000006
2017065218.tif 000007